(57)【特許請求の範囲】
【請求項１】
分子中に少なくとも２個の（メタ）アクリロイルオキシ基を有する多官能（メタ）アクリレート単量体（ｍ−１）５０〜１００重量％と、それと共重合可能な単官能（メタ）アクリレート単量体（ｍ−２）０〜５０重量％とからなる単量体または単量体混合物（Ｍ）をコーティング剤１００重量部中、５０〜９９重量部、および、コロイダルシリカをコーティング剤１００重量部中、１〜５０重量部を含んでなり、該コロイダルシリカは、平均太さが５〜２０ｎｍ、平均長さが４０〜３００ｎｍの細長い形状のコロイダルシリカを、コロイダルシリカ総重量中５〜１００重量％含むことを特徴とするコーティング剤。
【請求項２】
請求項１に記載のコーティング剤を硬化してなる被覆層を有する樹脂成形品。
【発明の詳細な説明】
【０００１】
【発明の属する技術分野】
本発明は、多官能（メタ）アクリレート単量体と、所望により単官能（メタ）アクリレート単量体と、特定形状を有するコロイダルシリカとを含んでなるコーティング剤、および、それを硬化してなる耐摩耗性、耐候性、基材との密着性等に優れた被覆層を有する樹脂成形品に関する。
【０００２】
【従来の技術】
ポリメチルメタクリレート、ポリカーボネート、ポリスチレン、ＡＳ樹脂などから製造される樹脂成形品は、ガラス製品に比べて軽量で耐衝撃性に優れるばかりでなく、透明性も良好で、成形加工が容易であるなどの種々の利点を生かし、各種分野で利用されている。
【０００３】
しかしその反面、これら樹脂成形品は、表面の耐摩耗性が不足しているので、他の硬い物体との接触、摩擦、引っ掻き等によって表面に損傷を受け易く、この損傷によって商品価値が著しく低下したり、短期間で使用不能になったりする。したがって、これら樹脂成形品の表面の耐摩耗性を改良することが、強く要望されている。
【０００４】
この点を改良する方法として、例えば、特開昭５３−１０２９３６号公報、同５３−１０４６３８号公報、および同５４−９７６３３号公報には、分子中に複数の（メタ）アクリロイルオキシ基を有する化合物からなる硬化液を成形品に塗布し、熱または紫外線等の活性エネルギー線により硬化せしめ、耐摩耗性の優れた成形品を得る方法が開示されている。この方法は、硬化液が比較的安価で、生産性にも優れるという利点を有する。しかし、硬化被膜が有機物であることからその被覆成形品の耐摩耗性には限界がある。
【０００５】
一方、より高い耐摩耗性を成形品に付与する方法として、例えば、特開昭４８−２６８２２号公報、および同５９−６４６７１号公報には、アルコキシシラン化合物をプラスチック成形品の表面に塗布し、熱により硬化させる方法が開示されている。また例えば、特開昭５６−１０６９６９号公報には、コロイダルシリカと有機樹脂の混合物をプラスチック成形品の表面に塗布し、熱により硬化させる方法が開示されている。しかし、これらの方法では、溶剤が用いられるので乾燥工程が必要であり、また熱により硬化させる必要があるのでエネルギー消費量が大きく、硬化に長時間を要するので工業的に不利である。更に、溶剤を塗膜の硬化・乾燥工程で揮散することは、近年特に注目されている地球環境保護といった観点からも好ましくない。
【０００６】
これらの問題点を改良する方法として、例えば、特開昭５７−１３１２１４号公報、および特開平３−５６５１４号公報には、分子中に複数の（メタ）アクリロイルオキシ基を有する化合物とコロイダルシリカからなる硬化液を、成形品に塗布し、紫外線等の活性エネルギー線により硬化せしめ、高い耐摩耗性を有する被覆成形品を得る方法が開示されている。しかし、この方法は、被覆成形品の耐候性に問題があり、耐摩耗性、耐候性および被覆層と基材との密着性のバランスに優れた被覆成形品を得ることができなかった。
【０００７】
【発明が解決しようとする課題】
本発明の目的は、優れた外観、硬度を有し、耐摩耗性、耐候性、および、基材との密着性のバランスに優れた被覆層を成形品の表面に形成でき、かつ無溶剤化が可能なコロイダルシリカ含有コーティング剤、およびそのコーティング剤を硬化してなる被覆層を有する樹脂成形品を提供することにある。
【０００８】
【課題を解決するための手段】
本発明者らは、上記目的を達成すべく鋭意検討した結果、特定の形状を有するコロイダルシリカを用いることにより、非常に優れた効果が得られることを見い出し、本発明を完成するに至った。
【０００９】
すなわち、本発明のコーティング剤は、分子中に少なくとも２個の（メタ）アクリロイルオキシ基を有する多官能（メタ）アクリレート単量体（ｍ−１）５０〜１００重量％と、それと共重合可能な単官能（メタ）アクリレート単量体（ｍ−２）０〜５０重量％とからなる単量体または単量体混合物（Ｍ）をコーティング剤１００重量部中、５０〜９９重量部、および、コロイダルシリカをコーティング剤１００重量部中、１〜５０重量部を含んでなり、該コロイダルシリカは、平均太さが５〜２０ｎｍ、平均長さが４０〜３００ｎｍの細長い形状のコロイダルシリカを、コロイダルシリカ総重量中５〜１００重量％含むことを特徴とするコーティング剤である。
【００１０】
また、本発明の樹脂成形品は、本発明のコーティング剤を硬化してなる被覆層を有する樹脂成形品である。
【００１１】
なお、本発明において「（メタ）アクリロイル」とは、「アクリロイルおよび／またはメタクリロイル」を意味する。
【００１２】
【発明の実施の形態】
以下、本発明の好適な実施形態について説明する。
【００１３】
本発明で用いる多官能（メタ）アクリレート単量体（ｍ−１）は、分子中に少なくとも２個の（メタ）アクリロイルオキシ基を有する単量体である。この分子中の各（メタ）アクリロイルオキシ基を結合する残基は、特に限定されないが、一般的には、炭化水素またはその誘導体で構成される。また、その残基内に、エ−テル結合、チオエ−テル結合、エステル結合、アミド結合、ウレタン結合等が含まれていてもよい。
【００１４】
多官能（メタ）アクリレート単量体（ｍ−１）としては、例えば、多価アルコールと（メタ）アクリル酸またはそれらの誘導体とから得られるエステル化物、あるいは多価アルコールと多価カルボン酸と（メタ）アクリル酸またはそれらの誘導体とから得られる線状エステル化物が挙げられる。
【００１５】
多価アルコールと（メタ）アクリル酸またはそれらの誘導体とから得られるエステル化物の具体例としては、ジエチレングリコールジ（メタ）アクリレート、トリエチレングリコールジ（メタ）アクリレート、テトラエチレングリコールジ（メタ）アクリレート等のポリエチレングリコールジ（メタ）アクリレート、１,４−ブタンジオールジ（メタ）アクリレート、１,６−ヘキサンジオールジ（メタ）アクリレート、１,９−ノナンジオールジ（メタ）アクリレート、３−アクリロイルオキシ−２−ヒドロキシプロピル（メタ）アクリレート、トリメチロールプロパントリ（メタ）アクリレート、トリメチロールエタントリ（メタ）アクリレート、ペンタグリセロールトリ（メタ）アクリレート、ペンタエリスリトールトリ（メタ）アクリレート、ペンタエリスリトールテトラ（メタ）アクリレート、グリセリントリ（メタ）アクリレートが挙げられる。
【００１６】
更に、多価アルコールと（メタ）アクリル酸またはそれらの誘導体とから得られるエステル化物として、下記一般式（III）
【００１７】
【化４】
0004372268.tif 000002
（式中、Ｍは少なくとも３個が（メタ）アクリロイルオキシ基で残りはヒドロキシル基を表わし、ｎは１〜４の正の整数を表わす。）
で示される化合物も挙げられる。
【００１８】
この一般式（III）で示される化合物の具体例としては、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレートが挙げられる。
【００１９】
多価アルコールと多価カルボン酸と（メタ）アクリル酸またはそれらの誘導体とから得られる線状エステル化物は、多価アルコールのヒドロキシル基と、多価カルボン酸および（メタ）アクリル酸の両者のカルボキシル基とが、最終的には等量となるような混合物を反応させることにより得られる。このようにして得られる飽和または不飽和ポリエステルポリ（メタ）アクリレートのうち、特に好ましいものとしては、例えば、マロン酸／トリメチロールエタン／（メタ）アクリル酸、マロン酸／トリメチロールプロパン／（メタ）アクリル酸、マロン酸／グリセリン／（メタ）アクリル酸、マロン酸／ペンタエリスリトール／（メタ）アクリル酸、コハク酸／トリメチロールエタン／（メタ）アクリル酸、コハク酸／トリメチロールプロパン／（メタ）アクリル酸、コハク酸／グリセリン／（メタ）アクリル酸、コハク酸／ペンタエリスリトール／（メタ）アクリル酸、アジピン酸／トリメチロールエタン／（メタ）アクリル酸、アジピン酸／トリメチロールプロパン／（メタ）アクリル酸、アジピン酸／グリセリン／（メタ）アクリル酸、アジピン酸／ペンタエリスリトール／（メタ）アクリル酸、グルタル酸／トリメチロールエタン／（メタ）アクリル酸、グルタル酸／トリメチロールプロパン／（メタ）アクリル酸、グルタル酸／グリセリン／（メタ）アクリル酸、グルタル酸／ペンタエリスリトール／（メタ）アクリル酸、セバシン酸／トリメチロールエタン／（メタ）アクリル酸、セバシン酸／トリメチロールプロパン／（メタ）アクリル酸、セバシン酸／グリセリン／（メタ）アクリル酸、セバシン酸／ペンタエリスリトール／（メタ）アクリル酸、フマル酸／トリメチロールエタン／（メタ）アクリル酸、フマル酸／トリメチロールプロパン／（メタ）アクリル酸、フマル酸／グリセリン／（メタ）アクリル酸、フマル酸／ペンタエリスリトール／（メタ）アクリル酸、イタコン酸／トリメチロールエタン／（メタ）アクリル酸、イタコン酸／トリメチロールプロパン／（メタ）アクリル酸、イタコン酸／グリセリン／（メタ）アクリル酸、イタコン酸／ペンタエリスリトール／（メタ）アクリル酸、無水マレイン酸／トリメチロールエタン／（メタ）アクリル酸、無水マレイン酸／トリメチロールプロパン／（メタ）アクリル酸、無水マレイン酸／グリセリン／（メタ）アクリル酸、無水マレイン酸／ペンタエリスリトール／（メタ）アクリル酸等の組み合わせによる縮合物が挙げられる。
【００２０】
多官能（メタ）アクリレート単量体（ｍ−１）のその他の具体例としては、トリメチロールプロパントルイレンジイソシアネート、ヘキサメチレンジイソシアネート、トリレンジイソシアネート、ジフェニルメタンジイソシアネート、キシレンジイソシアネート、４,４'−メチレンビス（シクロヘキシルイソシアネート）、イソホロンジイソシアネート、ヘキサメチレンジイソシアネート等のジイソシアネート化合物と、または３量化により得られる下記一般式（Ｉ）
【００２１】
【化５】
0004372268.tif 000003
（式中、Ｒ1は各々独立して炭素数１〜１２の炭化水素基を表わす。）
で示されるポリイソシアネートと、活性水素を有する(メタ)アクリル系単量体［例えば２−ヒドロキシエチル（メタ）アクリレート、２−ヒドロキシプロピル（メタ）アクリレート、２−ヒドロキシ−３−メトキシプロピル（メタ）アクリレート、１,２,３−プロパントリオール−１,３−ジ（メタ）アクリレート、３−アクリロイルオキシ−２−ヒドロキシプロピルメタクリレート等］とを常法により反応させて得られるウレタン（メタ）アクリレート、あるいは、トリス（２−ヒドロキシエチル）イソシアヌル酸のジ（メタ）アクリレートまたはトリ（メタ）アクリレート等のポリ（（メタ）アクリロイルオキシエチル）イソシアヌレート、さらには従来より知られる各種のエポキシポリ（メタ）アクリレート、ウレタンポリ（メタ）アクリレート等を挙げることができる。
【００２２】
多官能（メタ）アクリレート単量体（ｍ−１）が、前記一般式（Ｉ）で示されるポリイソシアネートと、活性水素を有する(メタ)アクリル系単量体とを常法により反応させて得られるウレタン（メタ）アクリレートを含むことは、耐摩耗性、耐候性および被覆層と基材との密着性のバランスに優れた被覆成形品を得る上で好ましい。また、下記式（II）
【００２３】
【化６】
0004372268.tif 000004
（式中、Ａは下記式（IIａ）
【００２４】
【化７】
0004372268.tif 000005
を表わす。）
で示されるウレタン（メタ）アクリレートを含むことが更に好ましい。
【００２５】
本発明において、必要に応じて用いる単官能（メタ）アクリレート単量体（ｍ−２）は、多官能（メタ）アクリレート単量体（ｍ−１）と共重合可能な（メタ）アクリロイルオキシ基を１個有する単量体である。この分子中の（メタ）アクリロイルオキシ基に結合する残基は、特に限定されないが、一般的には、炭化水素またはその誘導体で構成される。また、その残基内に、エ−テル結合、チオエ−テル結合、エステル結合、アミド結合、ウレタン結合などが含まれていてもよい。
【００２６】
単官能（メタ）アクリレート単量体（ｍ−２）の具体例としては、メチル（メタ）アクリレート、エチル（メタ）アクリレート、ブチル（メタ）アクリレート、イソブチル（メタ）アクリレート、ｔ−ブチル（メタ）アクリレート、２−エチルヘキシル（メタ）アクリレート、トリデシル（メタ）アクリレート、シクロヘキシル（メタ）アクリレート、２−ヒドロキシメチル（メタ）アクリレート、２−ヒドロキシエチル（メタ）アクリレート、２−ヒドロキシプロピル（メタ）アクリレート、４−ヒドロキシブチル（メタ）アクリレート、グリシジル（メタ）アクリレート、テトラヒドロフルフリル（メタ）アクリレート、ベンジル（メタ）アクリレート、エトキシエチル（メタ）アクリレート、エチルカルビトール（メタ）アクリレート、２−ヒドロキシ−３−クロロプロピル（メタ）アクリレート、２,２,２−トリフルオロエチル（メタ）アクリレート、２,２,３,３−テトラフルオロプロピル（メタ）アクリレート、１Ｈ,１Ｈ,５Ｈ−オクタフルオロペンチル（メタ）アクリレート、フェニル（メタ）アクリレート、イソボルニル（メタ）アクリレート、ジシクロペンテニルオキシエチル（メタ）アクリレート、ジシクロペンテニル（メタ）アクリレート、シクロヘキシル（メタ）アクリレート等が挙げられる。
【００２７】
本発明で用いる単量体または単量体混合物（Ｍ）は、多官能（メタ）アクリレート単量体（ｍ−１）５０〜１００重量％と、単官能（メタ）アクリレート単量体（ｍ−２）０〜５０重量％からなる。単官能（メタ）アクリレート単量体（ｍ−２）の割合が５０重量％を超えると被覆層の充分な硬度が得られなくなる。
【００２８】
本発明で用いるコロイダルシリカは、特定形状のコロイダルシリカ、すなわち平均太さが５〜２０ｎｍ、平均長さが４０〜３００ｎｍである細長い形状のコロイダルシリカを、コロイダルシリカ総重量中少なくとも５重量％含む。この細長い形状のコロイダルシリカの平均太さが５ｎｍ未満であると、被覆層の硬度が低下する。一方、その平均太さが２０ｎｍを超えると、被覆層の外観が悪化する。また、その平均長さが４０ｎｍ未満であると、耐摩耗性、耐候性および被覆層と基材との密着性のバランスに優れた被覆成形品が得られなくなる。一方、その平均長さが３００ｎｍを超えると被覆層の外観が悪化する。
【００２９】
この細長い形状のコロイダルシリカの太さに対する長さの比は３以上が好ましく、５以上がより好ましい。また、この細長い形状は、湾曲していてもよいし、分岐していてもよい。
【００３０】
コロイダルシリカの微粒子形態は、コロイダルシリカを溶媒で希釈した後、コロジオン膜をはった金属メッシュ上に滴下し、乾燥後、透過型の電子顕微鏡により観察できる。コロイダルシリカの平均太さ、平均長さは、電子顕微鏡を用いて２０万倍程度の倍率でコロイダルシリカを撮影し、無作為に選んだ３０個のコロイダルシリカの太さと長さをそれぞれ測定して、太さ、長さ別に平均する方法で求めることができる。
【００３１】
全てのコロイダルシリカのうち、この細長い形状のコロイダルシリカが占める割合（含有量）は、コロイダルシリカ総重量中５〜１００重量％である。この量が５重量％未満であると、耐摩耗性、耐候性および被覆層と基材との密着性のバランスに優れた被覆成形品が得られなくなる。この細長い形状のコロイダルシリカの含有量は、５０〜１００重量％であることが好ましい。
【００３２】
細長い形状のコロイダルシリカの含有量が１００重量％未満の場合、すなわち他の形状のコロイダルシリカを併用する場合、そのコロイダルシリカの形状や粒径は特に限定されず、多様なコロイダルシリカを所望に応じ使用すればよい。
【００３３】
コーティング剤１００重量部中、コロイダルシリカの含有量は、１〜５０重量部である。この含有量が１重量部未満であると、十分な被覆層の硬度が得られなくなる。一方、この含有量が５０重量部を超えると、被覆層と基材との密着性が悪くなり、また無溶剤のコーティング剤とする場合は、その粘度が非常に高くなり、良好な塗工性が得られなくなる。
【００３４】
本発明で用いるコロイダルシリカは、単量体または単量体混合物（Ｍ）と共重合可能なシラン化合物の加水分解物で表面が修飾されたアクリル官能化コロイダルシリカであることが、コーティング剤の安定性、被覆層の硬度発現等の点で好ましい。
【００３５】
この単量体または単量体混合物（Ｍ）と共重合可能なシラン化合物としては、例えば、γ−（メタ）アクリロイルオキシプロピルトリアルコキシシラン等の下記一般式（IV）
【００３６】
【化８】
0004372268.tif 000006
（式中、Ｒ2はＨまたはＣＨ3、Ｒ3およびＲ4は各々独立してＨまたは炭素数１〜１０のアルキル基、Ｒ5は炭素数１〜１０のアルキレン基、ｓは０または１、ｔは１または２を表わす。）
で示される化合物、ジ（メタ）アクリロイルオキシジアルコキシシラン、一級もしくは二級アミノ基含有シランまたはメルカプト基含有シランと多官能（メタ）アクリレート単量体とのマイケル付加反応によって得られる分子中に（メタ）アクリロイルオキシ基を有するシラン化合物等が挙げられる。なお、これらのシラン化合物は、重合性シランカップリング剤として機能するが、これらを使用する場合、さらに非重合性シランカップリング剤を併用することもできる。
【００３７】
一級もしくは二級アミノ基含有シランと多官能（メタ）アクリレート単量体とのマイケル付加反応によって得られるシラン化合物とは、例えば、下記反応式（Ｖ)
【００３８】
【化９】
0004372268.tif 000007
（式中、Ｒ7はＨまたはＣＨ3、Ｒ8はアルキレン基、Ｒ6およびＲ9はアルキル基、Ｒ10およびＲ11はＨまたはＣＨ3、Ｙは二価以上の炭化水素基または置換基を有する炭化水素基であり、エーテル結合、エステル結合、ウレタン結合を含んでいてもよい。ｂは１〜５の整数を表わし、ｚは０〜２の整数を表わす。）
で示される反応機構に従い合成される化合物である。
【００３９】
また、メルカプト基含有シランと多官能（メタ）アクリレートとのマイケル付加反応によって得られるシラン化合物とは、例えば、下記反応式（VI）
【００４０】
【化１０】
0004372268.tif 000008
（式中、Ｒ6、Ｒ8、Ｒ9、Ｒ10、Ｒ11およびｂは、各々、前記反応式（Ｖ）と同じであり、ｙは０〜２の整数を表わす。）
で示される反応機構に従い合成される化合物である。
【００４１】
前記シラン化合物を得る為にマイケル付加反応に用いる一級もしくは二級アミノ基含有シランの具体例としては、Ｎ−（２−アミノエチル−３−アミノプロピル）トリメトキシシラン、３−アミノプロピルトリエトキシシラン、３−アミノプロピルトリメトキシシラン等が挙げられる。
【００４２】
前記シラン化合物を得る為にマイケル付加反応に用いるメルカプト基含有シランの具体例としては、γ−メルカプトプロピルトリメトキシシラン、γ−メルカプトプロピルトリエトキシシラン、γ−メルカプトプロピルメチルジメトキシシラン、γ−メルカプトプロピルエチルジメトキシシラン、γ−メルカプトプロピルメチルジエトキシシラン、γ−メルカプトプロピルエチルジエトキシシラン、γ−メルカプトプロピルブチルジメトキシシラン、δ−メルカプトブチルトリメトキシシラン、δ−メルカプトブチルメチルジメトキシシラン、δ−メルカプトブチルエチルジメトキシシラン、δ−メルカプトブチルメチルジエトキシシラン、δ−メルカプトブチルエチルジエトキシシラン、γ−メルカプトイソブチルトリメトキシシラン、γ−メルカプトイソブチルメチルジメトキシシラン、γ−メルカプトブチルトリメトキシシラン、γ−メルカプトブチルメチルジメトキシシラン、γ−メルカプト−２−ヒドロキシプロピルトリメトキシシラン、γ−メルカプト−２−ヒドロキシプロピルトリエトキシシラン、γ−メルカプト−２−ヒドロキシプロピルメチルジメトキシシラン、γ−メルカプト−２−ヒドロキシプロピルエチルジエトキシシラン、γ−メルカプトプロピルジメチルメトキシシラン、γ−メルカプトプロピルジエチルエトキシシラン、β−メルカプトエチルトリメトキシシラン、β−メルカプトエチルトリエトキシシラン、γ−メルカプトプロピルトリアミノシラン等が挙げられる。
【００４３】
前記シラン化合物を得る為にマイケル付加反応に用いる多官能（メタ）アクリレート単量体の具体例としては、多官能（メタ）アクリレート単量体（ｍ−１）の具体例として先に挙げた各種単量体を、同様に挙げることができる。
【００４４】
これらシラン化合物を用いることによって、その加水分解物で表面が修飾されたアクリル官能化コロイダルシリカを得ることができる。ここで、「加水分解物で表面が修飾された」とは、コロイダルシリカの表面の一部または全部に、シラン化合物の加水分解物が縮合反応により保持された状態にあり、これにより表面特性が改質されていることを意味する。また、シラン化合物の加水分解物の縮合反応が進んだ状態の化合物が、同様に保持されているコロイダルシリカも含まれる。
【００４５】
この表面修飾は、コロイダルシリカの存在下にシラン化合物を加水分解させることにより、あるいは加水分解と縮合反応を生じせしめることにより、容易に行うことができる。
【００４６】
シラン化合物の加水分解を行う際の触媒としては、無機酸または有機酸を使用できる。無機酸としては、例えば、塩酸、フッ化水素酸、臭化水素酸等のハロゲン化水素酸、硫酸、硝酸、燐酸が挙げられる。有機酸としては、例えば、蟻酸、酢酸、シュウ酸、アクリル酸、メタクリル酸が挙げられる。
【００４７】
シラン化合物の加水分解反応系には、反応を穏和に、かつ均一に行うために、溶媒を用いることができる。この溶媒としては、反応物であるシランアルコキシドと水、および触媒を相溶させ得るものが望ましい。溶媒の具体例として、水、メタノール、エタノール、イソプロピルアルコール等のアルコール類；アセトン、メチルイソブチルケトン等のケトン類；テトラヒドロフラン、ジオキサン等のエーテル類；などが挙げられる。溶媒の使用量は、反応物を均一に溶解できる量であれば特に制限は無い。ただし、反応速度が著しく遅くならない程度の反応物濃度となるように、適当な量に抑えることが好ましい。
【００４８】
シラン化合物の加水分解と縮合反応は、好ましくは室温〜１２０℃程度の温度で３０分〜２４時間程度、より好ましくは室温〜溶媒の沸点程度の温度で１〜１０時間程度行なう。
【００４９】
シラン化合物の加水分解によって、表面が修飾されたアクリル官能化コロイダルシリカを得る場合、シラン化合物の使用量は、コロイダルシリカ（固形分）１００重量部に対し、０.１〜５００重量部が好ましく、０.５〜２００重量部がより好ましい。
【００５０】
本発明のコーティング剤には、必要に応じて、紫外線吸収剤、光安定剤、表面平滑剤、界面活性剤、熱安定剤、貯蔵安定剤などの各種添加剤を添加できる。中でも、本発明のコーティング剤を塗布硬化した樹脂成形品に耐候性が要求される場合は、コーティング剤に紫外線吸収剤および／または光安定剤を添加することが好ましい。
【００５１】
紫外線吸収剤としては、例えば、ベンゾトリアゾール系、ベンゾフェノン系、ベンゾエート系、シアノアクリレート系の紫外線吸収剤が挙げられる。その具体例としては、２−（２'−ヒドロキシ−５'−tert−ブチルフェニル）ベンゾトリアゾール、２−（２'−ヒドロキシ−３',５'−ジ−tert−ブチルフェニル）ベンゾトリアゾール、２−（２'−ヒドロキシ−３'−tert−ブチル−５'−メチルフェニル）−５−クロロベンゾトリアゾール、２−（２'−ヒドロキシ−３',５'−tert−ブチルフェニル）−５−クロロベンゾトリアゾール、２−（２'−ヒドロキシ−５'−メチルフェニル）ベンゾトリアゾール、２,２−メチレンビス［４−（１,１,３,３−テトラメチルブチル）−６−（２Ｈ−ベンゾトリアゾール−２−イル）フェノール］、２−ヒドロキシベンゾフェノン、５−クロロ−２−ヒドロキシベンゾフェノン、２,４−ジヒドロキシベンゾフェノン、２−ヒドロキシ−４−メトキシベンゾフェノン、２−ヒドロキシ−４−ｎ−オクトキシベンゾフェノン、４−ドデシロキシ−２−ヒドロキシベンゾフェノン、２,２'−ジヒドロキシ−４−メトキシベンゾフェノン、２,２'−ジヒドロキシ−４,４'−ジメトキシベンゾフェノン、２−ヒドロキシ−４−ドデシルオキシベンゾフェノン、フェニルサリシレート、ｐ−tert−ブチルフェニルサリシレート、３−ヒドロキシフェニルベンゾエート、フェニレン−１,３−ベンゾエート、２−エチルヘキシル−２−シアノ−３,３'−ジフェニルアクリレート、エチル−２−シアノ−３,３'−ジフェニルアクリレートが挙げられる。紫外線吸収剤の添加量は、被覆層の硬度等の点から、コーティング剤１００重量部に対して、１０重量部以下が好ましい。
【００５２】
光安定剤の具体例としては、テトラキス（１,２,２,６,６−ペンタメチル−４−ピペリジル）１,２,３,４−ブタンテトラカルボキシラート、テトラキス（２,２,６,６−テトラメチル−４−ピペリジル）１,２,３,４−ブタンテトラカルボキシラート、４−メタクリロイルオキシ−１,２,２,６,６−ペンタメチルピペリジン、１−［２−［３−（３,５−ジ−ｔ−ブチル−４−ヒドロキシフェニル）プロピオニルオキシ］エチル］−４−［３−（３,５−ジ−ｔ−ブチル−４−ヒドロキシフェニル）プロピオニルオキシ］−２,２,６,６−テトラメチルピペリジン、ビス（２,２,６,６−テトラメチル−４−ピペリジル）セバケート、４−ベンゾイルオキシ−２,２,６,６−テトラメチルピペリジン、ビス（１,２,２,６,６−ペンタメチル−４−ピペリジル）セバケート、コハク酸ジメチル−１−（２−ヒドロキシエチル）−４−ヒドロキシ−２,２,６,６−テトラメチルピペリジン重縮合物が挙げられる。光安定剤の添加量は、被覆層の硬度等の点から、コーティング剤１００重量部に対して３重量部以下が好ましい。
【００５３】
本発明のコーティング剤を基材の表面に塗布する方法としては、スプレーコート法、バーコート法、ローラーコート法、流延法、ディッピング法、エアーナイフコート法、フローコート法、刷毛塗り法等が挙げられる。
【００５４】
また、ガラス板やステンレス板にコーティング剤を塗布し硬化させてから、そのガラス板やステンレス板を用いて鋳型を形成し、樹脂成形品の原料を注入し重合することにより被覆層を有する樹脂成形品を得ることもできる。
【００５５】
さらに金型内部にコーティング剤を塗布し硬化させてから、金型内に溶融樹脂を注入し冷却することで被覆層を有する樹脂成形品を得ることもできる。
【００５６】
本発明のコーティング剤は、有機溶剤を含有せずに使用できるが、コーティング法に応じて、必要であれば有機溶剤を含有させて粘度調整を行い使用することが好ましい。
【００５７】
この有機溶剤としては、多官能（メタ）アクリレート単量体（ｍ−１）、単官能（メタ）アクリレート単量体（ｍ−２）、および重合開始剤と均一混合が可能であり、かつコーティング剤自体を均一分散できる溶剤を好適に使用できる。また、常圧での沸点が５０℃以上２００℃以下であり、常温（２５℃）での粘度が１０ｍＰａ・ｓ以下の有機溶剤が好ましい。
【００５８】
有機溶剤の具体例としては、メタノール、エタノール、イソプロピルアルコール、ノルマルプロピルアルコール、ノルマルブチルアルコール、イソブチルアルコール等のアルコール類；ベンゼン、トルエン、キシレン等の芳香族炭化水素類；アセトン、メチルエチルケトン、メチルイソブチルケトン等のケトン類；ジオキサン、エチレングリコールモノエチルエーテル、エチレングリコールモノブチルエーテル等のエーテル類；酢酸メチル、酢酸エチル、酢酸ブチル等のエステル類；Ｎ,Ｎ−ジメチルホルムアミド；等が挙げられる。これらの有機溶剤は単独で、または二種類以上を混合して使用できる。
【００５９】
コーティング剤を基材表面に塗布する際の基材表面の温度は、２０〜１２０℃の範囲が好ましい。この温度が２０℃以上であると、被覆層と基材表面との密着性が向上する傾向にある。一方、この温度が１２０℃以下であると、被覆層の外観が向上する傾向にある。
【００６０】
被覆層の厚みは、０.５〜２０μｍであることが好ましい。この厚みが０.５μｍ以上であると、被覆層の耐摩耗性が向上する傾向にある。一方、この厚みが２０μｍ以下であると、可とう性が向上し、変形に因るクラックが発生し難くなる傾向にある。
【００６１】
基材となる樹脂成形品としては、例えば、ポリメチルメタクリレート、メチルメタクリレートを主構成成分とする共重合体、ポリスチレン、スチレン−メチルメタクリレート共重合体、スチレン−アクリロニトリル共重合体、ポリカーボネート、ポリ塩化ビニル樹脂、ポリエステル樹脂からなる成形品が挙げられる。
【００６２】
本発明のコーティング剤を硬化する方法としては、熱硬化、紫外線硬化、電子線硬化等が挙げられる。
【００６３】
硬化を熱硬化または紫外線硬化で行う場合は、コーティング剤に重合開始剤を添加すればよい。熱硬化に用いる重合開始剤の具体例としては、ラウロイルパーオキサイド、ベンゾイルパーオキサイド、プロピオノイルパーオキサイド、ターシャリーブチルパーオキシラウレート、ジクミルパーオキサイド、ジターシャリーブチルパーオキサイド、クメンハイドロパーオキサイド等の過酸化物系開始剤；２,２'−アゾビスイソブチロニトリル、１,１'−アゾビス−１−シクロペンタノニトリル、ジメチル−２,２'−アゾビスイソブチレート、１,１'−アゾビスシクロヘキサンカルボニトリル、４,４'−アゾビス−４−シアノバレイックアシド、２,２'−アゾビス−２−ベンジルプロピオニトリル等のアゾ系開始剤；等が挙げられる。
【００６４】
また、紫外線硬化に用いる重合開始剤の具体例としては、ベンゾイン、ベンゾインメチルエーテル、ベンゾインエチルエーテル、ベンゾインイソプロピルエーテル、ベンゾインイソブチルエーテル、アセトイン、ブチロイン、トルオイン、ベンジル、ベンゾフェノン、ｐ−メトキシベンゾフェノン、２,２−ジエトキシアセトフェノン、α,α−ジメトキシ−α−フェニルアセトフェノン、メチルフェニルグリオキシレート、エチルフェニルグリオキシレート、４,４'−ビス（ジメチルアミノ）ベンゾフェノン、２−ヒドロキシ−２−メチル−１−フェニルプロパン−１−オン、２,４,６−トリメチルベンゾイルジフェニルホスフィンオキサイド、ベンゾイルジエトキシフォスフィンオキサイド、チオキサントン、２−クロロチオキサントン、２,４−ジクロロチオキサントン、２−メチルチオキサントン、２,４−ジメチルチオキサントン、２−イソプロピルチオキサントン、２,４−ジエチルチオキサントン、２,４−ジイソプロピルチオキサントン等が挙げられる。
【００６５】
これらの重合開始剤は一種を単独で用いても、二種類以上を組み合わせて用いてもよい。重合開始剤の添加量は、コーティング剤１００重量部に対し、０.０１〜１０重量部が好ましい。
【００６６】
【実施例】
以下、実施例によって本発明を詳細に説明する。以下の記載中、「部」は特記の無い限り「重量部」を示す。実施例中の各種物性の測定および評価は、以下の方法で行った。
【００６７】
１）基材との密着性
サンプルの被覆層へ、カミソリの刃で１ｍｍ間隔に縦横１１本ずつの切り目を入れて１００個の碁盤目をつくり、セロハンテープをよく密着させた後、４５゜手前方向に急激に剥した時、被覆層が剥離せずに残存したときのマス目の数Ｎを求め、Ｎ／１００で示した。
【００６８】
２）外観
サンプルの曇価（％）を、ヘーズメーターで測定した。
【００６９】
３）耐摩耗性
テーバー摩耗試験法により、テーバー社製ＣＡＬＩＢＲＡＳＥ  ＣＳ−１０Ｆ摩耗輪を用い、片輪５００ｇの荷重にて５００回転の摩耗試験をサンプルの被覆層に対して行い、摩耗部の曇価をヘーズメーターで測定した。この曇価の測定は摩耗サイクルの軌道の４箇所で行い、その平均値を算出し、テーバー摩耗性（％）は、（テーバー試験後の曇価）−（テーバー試験前の曇価）で示した。
【００７０】
４）耐候性
サンシャインウエザオメーター（スガ試験機（株）製）を用いて、６３℃、雨有りの条件でサンプルの被覆層に対して曝露を行い、１０００、２０００、２５００時間曝露後のサンプルの外観を目視し、表面にクラックが発生しているものは×、発生していないものは○とした。
【００７１】
［実施例１］
イソプロパノール１７０部、１,６−ヘキサンジオールジアクリレート（大阪有機化学工業（株）製、以下「Ｃ６ＤＡ」と略記する）１５５部、γ−メルカプトプロピルトリメトキシシラン（信越シリコーン（株）製、商品名ＫＢＭ−８０３）５０部、および、トリフェニルホスフィン（以下「ＴＰＰ」と略記する）０.９部からなる混合物を、室温で７２時間攪拌した。次いで、イソプロパノールに分散した細長形状コロイダルシリカ（固形分１５重量％、平均太さ１０ｎｍ、平均長さ２００ｎｍ）１４５部を攪拌しながら、この中に上記混合物３６部および０.０１規定の塩酸水１.６部を加え、８０℃にてさらに４時間攪拌した。その後Ｃ６ＤＡ１０３部を加え、均一に攪拌し、減圧脱気により揮発分を除去し、フィラー分散液（Ａ）を得た。
【００７２】
次いで、このフィラー分散液（Ａ）１００部に対し、光重合開始剤として２,４,６−トリメチルベンゾイルジフェニルホスフィンオキサイド（ＢＡＳＦ社製、商品名ＬｕｃｉｒｉｎＴＰＯ、以下「ＴＰＯ」と略記する）２.８部およびベンゾフェノン（和光純薬（株）製）１部、紫外線吸収剤として２−（２'−ヒドロキシ−５'−tert−ブチルフェニル）ベンゾトリアゾール（チバガイギー社製、商品名チヌビンＰＳ）６部、ならびに光安定剤としてビス（２,２,６,６−テトラメチル−４−ピペリジル）セバケート（三共（株）製、商品名サノールＬＳ７７０）１部を加え、攪拌溶解してコーティング剤（Ｂ）を調製した。
【００７３】
次いで、このコーティング剤（Ｂ）を、表面温度を３０℃、４０℃、５０℃に設定した縦３００ｍｍ、横３００ｍｍ、厚さ２ｍｍのポリカーボネート板（三菱レイヨン（株）製、商品名ダイヤライトＰ）に塗布した。次いで、その上に厚さ５０μｍのポリエチレンテレフターレートの２軸延伸フィルム（以下「ＰＥＴフィルム」と略記する）をかぶせ、ゴムロールを用いて塗布層の厚みを８μｍに設定した。そして、ＰＥＴフィルムを上面として、出力１２０Ｗ／ｃｍ2のメタルハライドランプの下、距離１５０ｍｍの位置を３.０ｍ／ｍｉｎのスピードで通過させ、１段目の硬化を行った。次いで、ＰＥＴフィルムを剥離し、塗布面を上面として、出力１２０Ｗ／ｃｍ2の高圧水銀灯の下、距離１５０ｍｍの位置を３.０ｍ／ｍｉｎのスピードで通過させ、被覆層を形成した。得られた板の評価結果を、表１に示す。
【００７４】
［実施例２］
実施例１において、Ｃ６ＤＡ１０３部を加える代わりに、トリメチロールエタン／コハク酸／アクリル酸の縮合反応（モル比２：１：４）により得られるポリエステルアクリレート（大阪有機化学工業（株）製、以下「ＴＡＳ」と略記する）４３部、およびＣ６ＤＡ６０部を加えたこと以外は、実施例１と同様にして、板上に被覆層を形成し、表１に示す結果を得た。
【００７５】
［実施例３］
実施例１において、Ｃ６ＤＡ１０３部を加える代わりに、ＴＡＳ６５部、およびＣ６ＤＡ３８部を加えたこと以外は、実施例１と同様にして、フィラー分散液（Ｃ）を得た。
【００７６】
次いで、このフィラー分散液（Ｃ）１００部に対し、イソプロパノール３０部、トルエン３０部、ＴＰＯ２.８部、ベンゾフェノン１部、２−（２'−ヒドロキシ−５'−tert−ブチルフェニル）ベンゾトリアゾール６部、およびビス（２,２,６,６−テトラメチル−４−ピペリジル）セバケート１部を加え、攪拌溶解してコーティング剤（Ｄ）を調製した。
【００７７】
次いで、このコーティング剤（Ｄ）を、フローコート法により、表面温度を４５℃に設定した縦３００ｍｍ、横３００ｍｍ、厚さ２ｍｍのポリカーボネート板に塗布層の厚みが８μｍになるように塗布し、室温で５分間放置した。そして、塗布面を上面として、出力１２０ｗ／ｃｍ2のメタルハライドランプの下、距離１５０ｍｍの位置を３.０ｍ／ｍｉｎのスピードで通過させ、１段目の硬化を行った。次いで、塗布面を上面として、出力１２０ｗ／ｃｍ2の高圧水銀灯の下、距離１５０ｍｍの位置を３.０ｍ／ｍｉｎのスピードで通過させ、被覆層を形成し、表１に示す結果を得た。
【００７８】
［実施例４］
イソプロパノール１７０部、Ｃ６ＤＡ１５５部、γ−メルカプトプロピルトリメトキシシラン５０部、およびＴＰＰ０.９部からなる混合物を、室温で７２時間攪拌した。次いで、イソプロパノール分散球形状コロイダルシリカ（日産化学工業（株）製、商品名ＩＰＡ−ＳＴ、固形分３０重量％）１００部を攪拌しながら、この中に、上記混合物８０部および０.０１規定の塩酸水３.６部を加え、８０℃にてさらに４時間攪拌した。その後、Ｃ６ＤＡ１３０部を加え、均一に攪拌し、減圧脱気により揮発分を除去し、フィラー分散液（Ｅ）を得た。
【００７９】
次いで、このフィラー分散液（Ｅ）５０部と、実施例１と同様にして調製したフィラー分散液（Ａ）５０部とを混合して、フィラー分散液（Ｆ）を得た。以下、実施例１と同様にしてコーティング剤を調製し、板上に被覆層を形成し、表１に示す結果を得た。
【００８０】
［実施例５］
実施例１において、Ｃ６ＤＡ１０３部を加える代わりに、ＴＡＳ２３部、テトラヒドロフルフリルアクリレート［大阪有機化学工業（株）製］２０部およびＣ６ＤＡ６０部を加えたこと以外は、実施例１と同様にして、板上に被覆層を形成し、表１に示す結果を得た。
【００８１】
［実施例６］
実施例１において、Ｃ６ＤＡ１０３部を加える代わりに、前記式（II）で示されるウレタンアクリレート（新中村化学工業（株）製、以下「Ｕ−６ＨＡ」と略記する）３９部およびＣ６ＤＡ６４部を加えたこと以外は、実施例１と同様にして、フィラー分散液（Ｇ）を得た。
【００８２】
次いで、このフィラー分散液（Ｇ）１００部に対し、ＴＰＯ２.８部およびチヌビンＰＳ６部を加え、攪拌溶解してコーティング剤（Ｈ）を調製した。以下、このコーティング剤（Ｈ）を用いて、実施例１と同様にして、板上に被覆層を形成し、表１に示す結果を得た。
【００８３】
［実施例７］
実施例６において、Ｕ−６ＨＡ３９部およびＣ６ＤＡ６４部を加える代わりに、Ｕ−６ＨＡ２９部、ＴＡＳ２９部およびＣ６ＤＡ４５部を加えたこと以外は、実施例６と同様にして板上に被覆層を形成し、表１に示す結果を得た。
【００８４】
［実施例８］
イソプロパノールに分散した細長形状コロイダルシリカ（固形分１５重量％、平均太さ１０ｎｍ、平均長さ２００ｎｍ）１４５部を撹拌しながら、この中にγ−メタクリロイルオキシプロピルトリメトキシシラン（信越化学工業（株）製、商品名ＫＢＭ−５０３）４部、および０.０１規定の塩酸水１.６部を加え、８０℃にて４時間撹拌した。その後Ｃ６ＤＡ６２部、Ｕ−６ＨＡ３０部、ＴＡＳ３０部を加え、均一に撹拌し、減圧脱気により揮発分を除去し、フィラー分散液（Ｉ）を得た。
【００８５】
次いで、このフィラー分散液（Ｉ）１００部に対し、ＴＰＯ２.８部およびチヌビンＰＳ６部を加え、攪拌溶解してコーティング剤（Ｊ）を調製した。以下、このコーティング剤（Ｊ）を用いて、実施例１と同様にして板上に被覆層を形成し、表１に示す結果を得た。
【００８６】
［実施例９］
実施例６において、チヌビンＰＳの量を０.５部としたこと以外は、実施例６と同様にして、コーティング剤（Ｋ）を得た。
【００８７】
次いで、このコーティング剤（Ｋ）を、表面温度を５０℃に設定した縦３００ｍｍ、横３００ｍｍ、厚さ２ｍｍのアクリル樹脂板（三菱レイヨン（株）製、商品名アクリライトＥ）に塗布した。以下、実施例１と同様にして、ＰＥＴフィルムをかぶせて板上に被覆層を形成し、表１に示す結果を得た。
【００８８】
［実施例１０］
コーティング剤（Ｋ）１００部に対し、イソプロパノール４５部およびトルエン１５部を加え、攪拌溶解してコーティング剤（Ｌ）を調製した。以下、実施例３において、ポリカーボネート板の代わりにアクリル樹脂板を用いること、および塗布層の厚みを１２μｍとしたこと以外は、実施例３と同様にして、フローコート法に従い板上に被覆層を形成し、表１に示す結果を得た。
【００８９】
［実施例１１］
冷却管、温度計および攪拌機を備えた反応器に、メタクリル酸メチル１００部を供給し、攪拌しながら加熱して内温が８０℃になった時点で、２,２'−アゾビス−（２,４−ジメチルバレロニトリル）０.０５部を添加し、更に内温が９０℃になるまで加熱し、その温度を８分間保持した後、室温まで冷却して重合率約２２％、２０℃における粘度１.５Ｐａ・ｓのメタクリル酸メチルシラップを調製した。
【００９０】
また、これとは別に、実施例１において、Ｃ６ＤＡ１０３部を加える代わりにＵ−６ＨＡ３９部およびＣ６ＤＡ４５部を加えたこと以外は、実施例１と同様にしてフィラー分散液（Ｍ）を得た。
【００９１】
次いで、このフィラー分散液（Ｍ）１００部に対し、光重合開始剤としてベンゾインエチルエーテル（ＢＡＳＦ社製）１.５部、および紫外線吸収剤としてチヌビンＰＳ０.５部を加え、攪拌溶解してコーティング剤（Ｎ）を調製した。
【００９２】
このコーティング剤（Ｎ）を、縦６１０ｍｍ、横４６０ｍｍ、厚さ２ｍｍのＳＵＳ３０４板に塗布した。次いで、その上にＰＥＴフィルムをかぶせ、ゴムロールを用いて塗布層の厚みを２０μｍに設定した。そして、ＰＥＴフィルムを上面として、ケミカルランプ（東芝製ＦＬ−４０ＢＬ）の下、距離６０ｍｍの位置を０.３ｍ／ｍｉｎのスピードで通過させ、１段目の硬化を行った。次いで、ＰＥＴフィルムを剥離し、塗布面を上面として、高圧水銀灯（東芝製Ｈ４０００Ｌ）の下、距離６０ｍｍの位置を０.３ｍ／ｍｉｎのスピードで通過させ、被覆層を形成した。
【００９３】
このように処理した２枚のＳＵＳ板を被覆層が内側になるように間隔３ｍｍで対向させ、その間に、先に調製したメタクリル酸メチルシラップ１００部に対して更に２,２'−アゾビス−（２,４−ジメチルバレロニトリル）０.０５部を添加したものを注入し、周囲を軟質塩化ビニルガスケットで封じ、８０℃で１時間、次いで１３０℃で１時間加熱重合させた。冷却後、ＳＵＳ板から樹脂板を剥離し、被覆層を有する厚さ２ｍｍの樹脂板を作製し、表１に示す結果を得た。
【００９４】
［比較例１］
実施例１〜８で用いたポリカーボネート板と同じものであって、コーティング剤を塗布していない未処理のポリカーボネート板を、同様に評価した。結果を表１に示す。
【００９５】
［比較例２］
実施例１において、フィラー分散液（Ａ）１００部を用いる代わりに、実施例４と同様にして調製した球形状コロイダルシリカフィラー分散液（Ｅ）１００部のみを用いたこと以外は、実施例１と同様にして板上に被覆層を形成し表１に示す結果を得た。
【００９６】
［比較例３］
イソプロパノール１７０部、Ｃ６ＤＡ１５５部、γ−メルカプトプロピルトリメトキシシラン５０部、およびＴＰＰ０.９部からなる混合物を、室温で７２時間攪拌した。次いで、イソプロパノール分散球形状コロイダルシリカ（日産化学工業（株）製、商品名ＩＰＡ−ＳＴ、固形分３０重量％）１００部を攪拌しながら、この中に、上記混合物８０部および０.０１規定の塩酸水３.６部を加え、８０℃にてさらに４時間攪拌した。その後、Ｃ６ＤＡ７６部、およびＴＡＳ５４部を加え、均一に攪拌し、減圧脱気により揮発分を除去し、フィラー分散液（Ｏ）を得た。以下、実施例１と同様にしてコーティング剤を調製し、板上に被覆層を形成し、表１の結果を得た。
【００９７】
【表１】
0004372268.tif 000009
【００９８】
【発明の効果】
以上説明したように、本発明のコーティング剤によれば、優れた外観、硬度を有し、耐摩耗性、耐候性、および、基材との密着性のバランスに優れた被覆層を成形品の表面に形成でき、かつ無溶剤化が可能である。
【００９９】
また、このコーティング剤を塗布後硬化してなる被覆層を有する本発明の樹脂成形品は、優れた外観、硬度を有し、耐摩耗性、耐候性、および、被覆層と基材との密着性のバランスに優れている。したがって、そのような性能が要求される、例えば、窓ガラス、看板、照明器具用カバー、光学用部品、自動車関連部品等の用途に非常に有用である。